Procédé de fabrication d'un filtre angulaire comportant une étape de collage : - d'une première structure comportant un premier substrat (101) et un réseau (103) de microlentilles (105, 105') revêtant le premier substrat (101) ; et - d'une deuxième structure comportant un deuxième substrat (213) et une couche (211) d'une résine opaque revêtant le deuxième substrat (213). Procédé selon la revendication 1, dans lequel, lors de l'étape de collage, une face du deuxième substrat (213), opposée à la couche de résine opaque (211), est reportée et collée sur une face du premier substrat (101), opposée au réseau de microlentilles (105, 105'), par l'intermédiaire d'une couche adhésive transparente (221). Procédé selon la revendications 2, dans lequel à l'issue de l'étape de collage, la couche adhésive transparente (221) est en contact avec ladite face du premier substrat (101) et ladite face du deuxième substrat (213). Procédé selon l a revendication 2 ou 3, dans lequel la couche adhésive transparente (221) a une épaisseur comprise entre 10 µm et 30 µm. Procédé selon l'une quelconque des revendications 1 à 4, dans lequel, dans la deuxième structure, le deuxième substrat (213) est en contact avec la couche de résine opaque (211). Procédé selon l'une quelconque des revendications 1 à 5 dans lequel, dans la deuxième structure, le premier substrat (101) est en contact avec le réseau de microlentilles (105, 105'). Procédé selon l'une quelconque des revendications 1 à 6, dans lequel chaque microlentille (105, 105') du réseau (103) a une face plane en contact avec premier substrat (101). Procédé selon l'une quelconque des revendications 1 à 7, dans lequel la première structure comprend une couche de planarisation (107) sur une face du réseau (103) opposée au premier substrat (101). Procédé selon l'une quelconque des revendications 1 à 8, dans lequel le premier substrat (101) est en poly(téréphtalate d'éthylène) ou en un autre matériau transparent et/ou le deuxième substrat (213) est en poly(téréphtalate d'éthylène) ou en un autre matériau transparent. Procédé selon l'une quelconque des revendications 1 à 9, dans lequel le premier substrat (101) a une épaisseur inférieure à 30 µm. Procédé selon l'une quelconque des revendications 1 à 10, dans lequel le deuxième substrat (213) a une épaisseur inférieure à 30 µm. Procédé selon l'une quelconque des revendications 1 à 11, dans lequel la couche de résine opaque (211) a une épaisseur homogène comprise entre 1 μm et 1 mm, de préférence comprise entre 12 μm et 15 μm. Procédé selon l'une quelconque des revendications 1 à 12, dans lequel la couche de résine opaque (211) est en une résine photosensible, le procédé comprenant en outre une étape d'exposition de la couche de résine opaque (211), par un rayonnement, à travers le réseau de microlentilles (105, 105') puis une étape de développement, de cette même couche, à l'aide d'un solvant. Filtre angulaire comprenant un réseau de microlentilles (103) revêtant un premier substrat (101) et une couche d'une résine opaque (211) revêtant un deuxième substrat (213), une face du deuxième substrat (213), opposée à la couche de résine opaque (211), étant fixée sur une face du premier substrat (101), opposée au réseau de microlentilles (103), par l'intermédiaire d'une couche adhésive transparente (221).